水中のAsイオンを吸着するEAAであって、前記Asイオンを吸着して光学特性が変化するレセプターがナノ構造物に担持されていることを特徴とするEAA。請求項1に記載のEAAにおいて、前記レセプターがモリブテン酸アンモニウムであることを特徴とするEAA。請求項1又は2に記載のEAAにおいて、そのナノ構造物が、酸化チタンナノチューブであることを特徴とするEAA。水中のAsイオン濃度を検出する方法であって、請求項1から3のいずれかに記載のEAAを、酸性の被検出水中に投入攪拌し、この液をろ過して、前記EAAを回収乾燥して、その分光学的特性を計測することを特徴とする水中のAsイオン濃度の検出方法。水中のAsイオンを除去する方法であって、請求項1から3のいずれかに記載のEAAを、酸性の被清浄化水中に投入攪拌し、次に、この被清浄化水より前記EAAを分離除去して、Asイオンを取り除いた清浄水をえることを特徴とする水中からのAsイオン除去方法。請求項4の検出方法または請求項5のAsイオン除去方法で用いたAsを吸着したEAAの再生方法であって、Asを吸着したEAAをアルカリ性水中に投入攪拌し、吸着したAsイオンを、前記アルカリ水中に放出させることを特徴とするEAAの再生方法。請求項4の検出方法または請求項5のAsイオン除去方法において、請求項6にて再生したEAAを用いることを特徴とするAsイオンの検出方法又は除去方法。本発明は、このような実情に鑑み、1時間未満の短時間で、水中のAsイオン濃度検出する方法及び水中からのAs除去する方法とそれに用いるAs吸着素子を提供することを目的とする。発明1は、水中のAsイオンを吸着するAs吸着素子であって、前記Asイオンを吸着して光学特性が変化するレセプターがナノ構造物に担持されていることを特徴とする。発明2は、発明1のAs吸着素子において、前記レセプターがモリブテン酸アンモニウムであることを特徴とする。発明3は、発明1又は2のAs吸着素子において、そのナノ構造物が、酸化チタンナノチューブであることを特徴とする。発明4は、水中のAsイオン濃度を検出する方法であって、発明1から3のいずれかのAs吸着素子を、酸性の被検出水中に投入攪拌し、この液をろ過して、前記As吸着素子を回収乾燥して、その分光学的特性キャラクタリゼーションを計測することを特徴とする。発明5は、水中のAsイオンを除去する方法であって、発明1から3のいずれかのAs吸着素子を、酸性の被清浄化水中に投入攪拌し、次に、この被清浄化水より前記As吸着素子を分離除去して、Asイオンを取り除いた清浄水をえることを特徴とする。発明6は、発明4の検出方法または発明5のAsイオン除去方法で用いたAsを吸着したAs吸着素子の再生方法であって、Asを吸着したAs吸着素子をアルカリ性水中に投入攪拌し、吸着したAsイオンを、前記アルカリ水中に放出させることを特徴とする。発明7は、発明4の検出方法または発明5のAsイオン除去方法において、請求項6にて再生したAs吸着素子を用いることを特徴とする。本発明のAs吸着素子は、Asとの結合により呈色するレセプターをナノ構造物に担持させることで、レセプターそれぞれが、水中にて分散されやすくなり、低濃度のAs5を急速に吸着することができるようになったことによるのではないかと考えられるが、10-9Mモルレベルの低濃度のAs5イオンの存在も検出することができるものである。特に、発明4のようにすることで、数十分で、低濃度のAs5イオンの存在を明らかにすることが可能になった。また、このような低濃度のAs5の吸着は、発明5のようにすることで、被清浄水からのAs5の除去することができ、実質的にAsイオンが含まれない清浄水にすることが可能になるものである。さらに、本発明のAs吸着素子は、発明6のようにすることで、一旦吸着したAsを分離して、再使用することが可能であるから、発明7のようにすることで、Asの検出や除去のランニングコストを著しく向上することが可能である。以下、本発明の実施形態について詳細に説明する。本発明は、Asイオン、特に、As5イオンの検出及び除去に有用なAs吸着素子にかかるものである。As3イオンの存在は知られており、また、それをAs5に変換する方法も特許文献8等により示され公知のものであり、本発明は、このような公知の手段を用いてAs3イオンをAs5イオンに変換した被検出水や被清浄水以下、対象水と記す。とすることをも含むものである。なお、本発明の実施例では、以下のような方法により、As3イオンをAs5に変換した被検出水や被清浄水を用いている。As3イオンをAs5イオンにする方法As3イオンの酸化;最も一般的な酸化方法は、過酸化水素H2O2、次亜塩素酸ナトリウムNaOCl、塩化第2鉄FeCl3と過マンガン酸カリウムKMnO4であるが、我々は今回H2O2とNaOClのみを酸化剤として使用した1.H2O2との酸化酸化反応H3AsO3H2O2→H2AsO4-H2OHAs3の量に1mlのH2O220を加え20mlの溶液を作る。2.NaOClとの酸化酸化はpH<7.5で作用する酸化反応H3AsO3HClO→H2AsO4-Cl-2HAs3の量に1mlのNaOCl10を加え20mlの溶液を作る。本発明のAs吸着素子は、前記Asイオンを吸着して呈色するレセプターとこれを担持するナノ構造物より構成されてなるものであるが、Asを吸着した当該素子の分光学的特性キャラクタリゼーションを計測することも重要な要素であるから、この計測を正確に行うには、その外乱となる要素をできるだけ有さないものとするのが望ましい。その意味で、レセプター並びにナノ構造物は無色のものが望ましい。また、Asに干渉するナノ構造物は、レセプターのAs吸着を阻害する要因ともなりかねないので、シリカSiO2、酸化鉄Fe2O3、酸化クロムCrO2等を用いるのは好ましくない。要するに、本願発明のAs吸着素子は、As5に干渉したり呈色しない無色のナノ構造物に無色のレセプターを結合し担持した構造とするのが好ましい。下記実施例ではこのようなレセプターとして、モリブテン酸アンモニウムを用いた例を示したが、この他にも、無色でAsイオンを吸着し、下記のようなナノ構造物に結合し担持されるものであれば使用可能である。また、下記実施例では、レセプターを担持するナノ構造物として、酸化チタンナノチューブ、アルミナナノロッド、酸化亜鉛ナノロッドを例示した。これに限らず、無色でAsに干渉しないナノ構造物であれば、これらと同様に用いることが可能である。なお、本明細書において、ナノ構造物とは、長さ又は太さ又は、ナノチューブのように殻を持つものではその殻の厚さのいずれかがミクロン未満の結晶体をいい、ナノチューブ、ナノロッドのみならず、コーン状、球状等の他の形状のものも含む概念で用いている。本発明の精密な吸着能力は、ナノ構造物を用いたことに起因するものと思われるが、そのメカニズムは解明されていない。しかし、本発明では、ナノ構造物とはいえない、数十ミクロンのナノ構造物を用いたと仮定した場合、Asの吸着性を著しく低下させる可能性を否定することはできない。前記As吸着素子ElementArsenicAdsorption、以下EAAと記す。に、水中のAs5イオンを吸着させるには、対象水のpH、温度及び攪拌滞留時間及びEAAの投入量を以下のようにするのが望ましい。対象水のpHは、酸性とするのが望ましく、pHの下限を0.5、1.0、又は2.0とし、上限を6.0、5.0又は4.5とするのが望ましい。なお、中性又はアルカリ性である場合は、As5イオンを吸着できない。対象水の温度は、常温もしくはそれ以上の高温度で、EAA、特にそのレセプターが変質しない温度にするのが望ましく、具体的には、30°Cから50°C、35°C~45°Cとするのが望ましい。なお、対象水を常温未満の低い温度にした場合は、As5イオンの吸着時間が著しく長くなる。1時間以下の短い時間では高精度の吸着能力を発揮できない可能性がある。このような対象水に投入するEAAの量は、6×10-9~2×10-5mol/L、より好ましくは6.7×10-9~1.4×10-5mol/Lとするのが望ましい。このような分量を投入し、適度に攪拌することで、低濃度のAs5を吸着することが可能である。なお、EAAの投入量が過剰でも大きな問題が生じないが、EAAが無駄に使用されるので、できるだけ避けるべきである。攪拌時間は、1時間未満で、15分~45分程度にするのが望ましい。時間が短すぎると微量なAs5が吸着できない可能性があるが、過剰に長い場合でも、As5の吸着が増えるわけではない。紫外可視分光分析UV-Visspectrometryは、EAAそれぞれの極大吸収波長λmaxを用いて行うのが適切であり、酸化チタン担持モリブテン酸アンモニウムNH46Mo7O24-TiO2では731nm、酸化アルミナ担持モリブテン酸アンモニウムNH46Mo7O24-Al2O3では、853nm、酸化亜鉛担持モリブテン酸アンモニウムNH46Mo7O24-ZnOは、812nmである。この極大吸収波長λmaxは、EAAの構造により異なるものであるから、図8に示すようなデータを取得し、その構造毎に特定すべきである。前記のようにしてAsを吸着したEAAは、アルカリ性水に投入、攪拌することで、吸着したAs5を水中に放出する。このことにより、EAAはAs5の吸着能力を復活することとなるので、EAAは再使用可能になる。水酸化ナトリウムNaOHの0.5mol/L濃度水は、EAAのレセプターとナノ構造物との結合状態に変化を与えずに、AsをEAAから離脱させることができる。前記方法により再生したEAAのAs5イオンの吸着性能は、表1に示すようなものである。なお、陽、陰イオンの溶液中に存在するイオンにより妨害されるので、再生したEAAのAs吸着能力は、As分離度合いよりも低下することとなったものと思われる。Eとして次のように計算した。使用のセンサーの吸着度は、紫外可視分光分析でAs5吸着後を初期値A0未使用=100としていた。再生回数例5回後の吸着度A5を測定すると、効率性Eは、A5/A0x100=.となる。本発明のEAAは、その優れたAs吸着能力により、Asイオンを含む被清浄水からAsイオンを除去して、清浄水とすることができる。本実施例は、ナノ構造物の一例である酸化チタンナノチューブの創生方法を例示する。フラスコにTiOSO48gと、エタノール10gと、H2O/H2SO41Mmolか5gを入れ混ぜ合わせ、乳白色の溶液を作った。次に、エタノール5gに、F108界面活性剤polyethyleneglycol‐blockpolypropyleneglycol‐block‐polyethyleneglycol4gを溶かしたものを素早く加えた。TiOSO4:F108:H2O/H2SO4の質量比は、1:0.5:0.6だった。エタノールを4045°Cに加熱しながら、ロータリーエバポレーターにて、減圧除去すると、5分以内にゲル状固体が形成された。その他の有機質部分は、450°Cで8時間でか焼して除去した。得られた酸化チタンナノチューブは、図1、図2、図3に示す構造を有し、その他の構造パタメータは、表3に示すとおりである。これらデータから、得られた酸化チタンナノチューブの大きさは、表2に示すとおりである。酸化アルミナナノロッドの合成方法酸化アルミナナノロッド構造の合成は次に示す方法で容易に得ることが出来る。まず20mlの水に8gの前駆体硝酸アルミニウムAlNO33を溶かす。次に10mlの水に4gの臭化セチルトリメチルアンモニウムCTAB界面活性剤を溶かして1時間混合撹拌する。そして濃縮アンモニア溶液を一滴づつ足しながらpH10になるまで30分間撹拌する。その反応混合物をテフロン樹脂ライナー付きステンレス製の加圧滅菌器に移して密閉した後、150°Cに保たれたオーブンで24時間加熱する。加圧滅菌器を室温まで自然冷却したら、得られた混合物を遠心分離し、沈殿物を蒸留水とエタノールで3回十分に洗浄し、500°Cで8時間か焼する。カチオンAlNO33:CTAB:H2Oの質量比は、1:0.5:3.75だった。その特性は表3に、また大きさは表2に示すとおりである。酸化亜鉛ナノロッドの合成方法酸化亜鉛ナノロッド構造の合成は次に示す方法で容易に得ることが出来る。まず30mlの水に1.36gの前駆体塩化亜鉛ZnCl2を溶かす。次に20mlの水に0.68gの臭化セチルトリメチルアンモニウムCTAB界面活性剤を溶かして1時間混合撹拌する。そして濃アンモニア水を一滴ずつ足しながらpH10になるまで30分間撹拌する。その反応混合物をテフロン樹脂ライナー付きステンレス製の加圧滅菌器に移して密閉した後、160°Cに保たれたオーブンで16時間加熱する。加圧滅菌器を室温まで自然冷却したら、得られた混合物を遠心分離して、沈殿物を蒸留水とエタノールで3回十分に洗浄し、500°Cで8時間か焼する。ZnCl2:CTAB:H2Oの質量比は、1:0.5:36.76だった。その特性は表3に、また大きさは表2に示すとおりである。本実施例は、前記実施例1で得られた酸化チタンナノチューブにモリブテン酸アンモニウム以下、NH46Mo7O24と記す。を担持させ、EAAを得る方法を例示する。STEP140mlのエタノールに、チタニア1mgと臭化ジドデシルジメチルアンモニウムDDAB界面活性剤[CH3CH211]2CH32N.Br0.3gmを混合撹拌し、35°Cにて30分間、ロータリーエバポレーターにて吸引排気し、次に、このエバポレーターに備付の真空ポンプを作動して、45°Cにて真空乾燥した。このようにして得られた固形物を水洗し、45°Cで常圧乾燥する。STEP2このようにして得られた固形物を、50mlの水に0.3mgのNH46Mo7O24.24H2Oを混入した液に混合し、12時間攪拌する。STEP3その混合水をろ過して、得られた固形物を水洗し、55°Cで常圧乾燥する。このようにして、チタニア表面にNH46Mo7O24が担持されたEAAを得た。その構造は図4、5に示し、構造パタメータは、表4に示すとおりである。酸化アルミナナノロッドおよび酸化亜鉛ナノロッドに関しても上記方法と全く同様で、STEP1のチタニアを各々アルミナと酸化亜鉛に変更してセンサーを得ることが出来る。なお、EAAの大きさは、前記ナノ構造物の大きさと大差の無いものであった。本実施例は、実施例2で得たEAAを用いて、被検出水のAs濃度の検出例を示す。表5に示す12種類の被検出水を調整し、これにpH調整剤としての硫酸水と実施例2にて得た3種類のEAAを表5のとおりに混合した。そして、この混合液を、40°Cにて25min撹拌し、これをろ過して、EAAを回収して乾燥する。図6参照これをキャラクタリゼーション島津製作所紫外可視近赤外分光光度計SolidSpec-3700DUVした結果を図8と表5に示す。なお、アスコルビン酸ascorbicacidは、Asが吸着したレセプターNH43[AsMo3O104]錯体の六価モリブデンVIをNH47[AsMo3O104]錯体の五価モリブデンVに減少させ、青色に呈色させるために混入した。表5及び図8から明らかなとおり、ppbレベルでのAsイオン濃度とキャラクタリゼーションによる吸収率abs.との間に明らかな相関関係を有していることより、不明な被検出水のAs5イオンの濃度を、図8を参照することにより同定することが可能である。なお、被検出水のAs濃度は、ヒ酸二ナトリウムNa2HAsO4の混合により調整したもので、0.1ppbのAs濃度にするには、ヒ酸二ナトリウムを1.34x10-9mol/L混合した。pH値は、2~2.5の範囲内で0.5の差によって濃度に影響がでることはないためあればOKとし、範囲外の場合は、As5イオン検出方法に5mgの個体センサと次の成分を混ぜる{0.5mlH2SO49.5H2O2mlascorbicacidmladdedofNa2HAsO4completebywaterto10ml}として、H2SO4を用いてその範囲内に調整した。本実施例は、実施例3で使用したEAAAs吸着済み、以下EAA-Asと記す。の再生方法を例示する。EAA-Asは、アルカリ水に投入することで、吸着したAsを分離することができる。具体的には、濃度0.5mol/LのNaOH水溶液にEAA-Asを投入し、攪拌することで、当該溶液中にEAA-AsからAsを放出させることができた。そして、放出後のEAAを当該溶液から分離乾燥して、再生したEAA以下、EAARと記す。を得た。このEAARを前記表5のNo.10の条件の下で、As5の吸着能力を調べた。その結果を表6のA欄に示す。再生回数が増えるにつれ、吸着能力が低下しているが、概してセンサーが長期的な検出および再生サイクルの後もなお効果的であることが明らかになった。表7に示すような元素や有機物が許容限度thetolerancelimitTLを超えた量含有された対象水からEAAにてAs5を除去したEAA-Asを再生したEAARは、それを使用したAs吸着測定キャラクタリゼーションに外乱を生じさせる可能性がある。特に、リン酸塩とシリカアニオンが、酸性状態でヘテロポリモリブデンを形成し、As測定において重大なポジティブエラーにつながる可能性が判明した。この問題を回避するため、リン酸塩とシリカアニオンの除去が必要となる。リン酸塩を完全にAsイオンから分離させるためアニオン交換樹脂を用いた。結果、リン酸アニオン5ppmを含むサンプルが、アニオン交換樹脂ダウエックスマラソンWBAのカラムを通過したとき、リン酸アニオンは完全に除去された。同様にシリカはマスキング剤NaFフッ化ナトリウム0.1mol/Lを加えることで分離することができ、シリカアニオンはフッ化ナトリウム0.1mol/Lの存在下で10ppmまで耐性があることが分かった。表7のその他のイオンの存在は重要なポジティブエラーをもたらさないことを確認した。このようにして処理した対象水を用いたEAARの測定結果を表6のB欄に示す。なお、EAAを基準にして用いる場合は、EAARの吸着能力の低下をEAAにて補正する程度にEAAと混合して使用するのが望ましい。本発明のEAAは、実施例3に示すように、酸性水中に含有されるAs5を吸着する機能を有し、アルカリ性水に接触するまでその吸着状態を維持できるものである。この機能を利用することで、水中に含有されるAs5を除去し、清浄水とするのにも使用可能である。実施例3と同様な操作で、20mlの被清浄水に20mgのEAAを投入し、被清浄水中のAs5をEAAに吸着させて除去した。この操作を行う前と行った後の被清浄水のAs5含有濃度をICP発光分光分析装置を用いて検出した結果を表9に示す。表9に示すようにAs5イオンが除去された清浄水とすることができる。さらに、この浄化に用いたEAAも前記実施例4に示す方法により再生することができるのは無論である。なおEAARを本実施例に用いる場合は、その吸着能力の低下を加味して、EAAより多くの量を使用するのが適切である。また、表8に示す以上にAs残量を少なくする場合は、EAAの投入量を表8に示す以上に増加すれば可能と考えられる。さらに、As5の浄化のみに用いる場合は、EAAが着色されていても問題は無いので、検出のためには不適切であった有色材料を用いることも可能である。